СПОСОБ ВОССТАНОВЛЕНИЯ ПЛАТИНОРЕНИЕВОГО КАТАЛИЗАТОРА РИФОРМИНГА

1. Способ восстановления платинорениевого катализатора риформинга путем обработки при повышенной температуре циркулирующим водородсодержащим газом риформинга, содержащим добавки сернистых соединений в количестве 0,05-0,30% от массы катализатора (в пересчете на серу) в две стадии, отличающийся тем, что на первой стадии обработку проводят при температуре 480-400°С, а на второй - при 280-260°С, после чего при температуре 260-460°С проводят циркуляцию водородсодержащего газа дополнительно через слой оксидномарганцевого адсорбента.
2. Способ по п.1, отличающийся тем, что циркуляцию водородсодержащего газа через слой оксидномарганцевого адсорбента проводят в течение не менее 4 ч.
3. Способ по п.1, отличающийся тем, что платинорениевый катализатор имеет сферическую форму.
4. Способ по п.1, отличающийся тем, что платинорениевый катализатор предварительно обрабатывают только водородсодержащим газом при температуре 480-500°С в течение 2-4 ч.
5. Способ по п.4, отличающийся тем, что водородсодержащий газ содержит водород в количестве не менее 90 об.%.